(57)【要約】  ステープルファイバーブレンドで製造されたステープルファイバー糸を含む布地であって、前記ブレンドがメタアラミドステープルファイバー、パラアラミドステープルファイバーおよびポリ乳酸ステープルファイバーを含む、前記布地が提供される。前記布地は作業着を製造するために使用される。【特許請求の範囲】
【請求項１】
ステープルファイバーブレンドで製造されたステープルファイバー糸を含む布地であって、前記ブレンドがメタアラミドステープルファイバー、パラアラミドステープルファイバーおよびポリ乳酸ステープルファイバーを含む、前記布地。
【請求項２】
前記ブレンドが、そのブレンドの質量に対して
・  ３０〜９０質量％のメタアラミドステープルファイバー、
・  ５〜６０質量％のパラアラミドステープルファイバー、および
・  ５〜４０質量％のポリ乳酸ステープルファイバー
を含む、請求項１に記載の布地。
【請求項３】
前記メタアラミドステープルファイバーが３０〜１４０ｍｍの単一の長さを有し、前記パラアラミドステープルファイバーが３０〜１４０ｍｍの単一の長さを有し、且つ前記ポリ乳酸ステープルファイバーが３０〜１４０ｍｍの単一の長さを有する、請求項１または２に記載の布地。
【請求項４】
前記メタアラミドステープルファイバーが０．８〜７ｄｔｅｘの線密度を有し、前記パラアラミドステープルファイバーは０．８〜７ｄｔｅｘの線密度を有し、且つ前記ポリ乳酸ステープルファイバーが０．８〜７ｄｔｅｘの線密度を有する、請求項１から３までのいずれか１項に記載の布地。
【請求項５】
前記ブレンドが、そのブレンドの質量に対して５質量％までの帯電防止ステープルファイバーを追加的に含む、請求項１から４までのいずれか１項に記載の布地。
【請求項６】
前記帯電防止ステープルファイバーが、長さ３０〜１４０ｍｍおよび線密度０．８〜７ｄｔｅｘを有する、請求項５に記載の布地。
【請求項７】
前記メタアラミドステープルファイバーがポリ（メタ−フェニレンイソフタルアミド）ステープルファイバーであり、前記パラアミドステープルファイバーがポリ（ｐ−フェニレンテレフタルアミド）ステープルファイバーまたはポリ（ｐ−フェニレン−３，４’−オキシジフェニレンテレフタルアミド）ステープルファイバーであり、且つ前記ポリ乳酸ステープルファイバーがポリ−Ｌ−乳酸ステープルファイバーまたはポリ−Ｄ−乳酸ステープルファイバー、またはポリ−Ｌ−乳酸とポリ−Ｄ−乳酸とのラセミ混合物で製造されたステープルファイバー、またはポリ−Ｌ−乳酸とポリ−Ｄ−乳酸とのステレオコンプレックスで製造されたステープルファイバーである、請求項１から６までのいずれか１項に記載の布地。
【請求項８】
前記糸が、前記ブレンドからリング紡績またはエアジェット紡績によって製造される、請求項１から７までのいずれか１項に記載の布地。
【請求項９】
前記布地が、織物または編物である布地である、請求項１から８までのいずれか１項に記載の布地。
【請求項１０】
前記布地が、綾織または平織の組織を有する織物である布地である、請求項９に記載の布地。
【請求項１１】
前記綾織または平織の組織が、少なくとも１つの経糸系および少なくとも１つの緯糸系を含み、前記少なくとも１つの経糸系および少なくとも１つの緯糸系が、ステープルファイバーの同じブレンドを有する糸またはステープルファイバーの異なるブレンドを有する糸を含む、請求項１０に記載の織物である布地。
【請求項１２】
前記布地が坪量５０〜３５０ｇ／ｍ2を有する、請求項１から１１までのいずれか１項に記載の布地。
【請求項１３】
前記ブレンドが、そのブレンドの質量に対して最大９５％のアラミドステープルファイバー、好ましくは最大９０％のアラミドステープルファイバー、より好ましくは最大８０％のアラミドステープルファイバー、または最大７０％のアラミドステープルファイバーを含む、請求項１から１２までのいずれか１項に記載の布地。
【請求項１４】
請求項１から１３までのいずれか１項に記載の少なくとも１つの布地を含む衣料品。
【請求項１５】
作業着を製造するための、請求項１から１３までのいずれか１項に記載の布地の使用。
【発明の詳細な説明】
【技術分野】
【０００１】
本発明は布地(textile fabric)および該布地から製造された作業着に関する。
【背景技術】
【０００２】
布地は公知である。この種の布は特に熱保護性であるべきであり、且つ十分な機械的特性、例えば十分な引裂強さも示すべきである。
【０００３】
米国特許出願公開第２０１１／０１３８５２３号明細書(US2011/0138523 A1)は、着用者が単層の保護衣料品として使用するための、熱、火炎およびアーク保護性の布を開示しており、該布は織り合わせられた経糸と緯糸とを含み、ここで前記の経糸および緯糸は、８〜３３質量％のメタアラミドステープルファイバー、６５〜９０質量％のパラアラミドステープルファイバーおよび２質量％の帯電防止ステープルファイバーのブレンドを含み、前記の経糸および緯糸は同一であり且つ着用者とは反対の布の側と着用者に面する布の側を含み、ここで前記布はその両側でアブレーション型の熱保護を提供する。１つの例において、綾織りのＫ２／１Ｚ組織を有し且つ坪量２３０ｇ／ｍ2を有する布が、経糸の引裂耐性６７．８７Ｎおよび緯糸の引裂耐性３４．４Ｎを示す（ＩＳＯ  １３９３７−１：２０００の試験手順を使用して測定）。
【０００４】
欧州特許第１７４０７４６号明細書(EP1740746 B1)は、保護着の単独の層または外側の層として使用するための耐熱および耐炎布を記載している。この布は６０〜９０質量％のメタアラミドステープルファイバーと５〜４０質量％のパラアラミド繊維とのブレンドを有する繊維を含む。この布はポリラクチドステープルファイバーを含まない。
【０００５】
国際公開第０２／４０７５５号(WO02/40755 A2)は、高温耐性の連続的な無機フィラメントのコアおよびステープルファイバーの第１および第２のシースを含む、耐火性コアスパンヤーンを記載している。第１のシースは、少なくとも１つの防火繊維を有する天然および合成のステープルファイバーを含む。第２のシースのステープルファイバーは、天然ステープルファイバーまたは合成ステープルファイバーから選択される。国際公開第０２／４０７５５号は、メタアラミドステープルファイバーおよびパラアラミドステープルファイバーと、ポリ乳酸ステープルファイバーとのブレンドについて記載していない。
【０００６】
さらに、ステープルファイバー複合材ＤｕＰｏｎｔ（商標）  Ｎｏｍｅｘ（登録商標）ＩＩＩＡが公知であり、それは９３％のＮｏｍｅｘ（登録商標）のメタアラミドステープルファイバー、５％のＫｅｖｌａｒ（登録商標）パラアラミドステープルファイバー、および２％の帯電防止ステープルファイバーからなる。ＤｕＰｏｎｔのインターネット発表によれば、ステープルファイバー複合材ＤｕＰｏｎｔ（商標）  Ｎｏｍｅｘ（登録商標）ＩＩＩＡ製の布は、消防士のステーションウェアのための規格ＮＦＰＡ  １９７５に合致し、且つ摩耗および引裂に耐性がある。
【０００７】
しかしながら、より良好な機械的特性を有する、特により高い引裂耐性および摩耗耐性を有する熱保護性の布地について継続する需要があり、なぜなら、前記の布はできるだけ長期間着用できるように、できるだけ高い摩耗耐性および引裂強さを有するべき作業着を製造するために使用されるからである。さらには、より良好な着心地を有する熱保護布地について継続する需要があり、なぜなら、前記の布は身体的疲労状態で着用されることが多く、その身体的疲労が作業着によってもたらされる不快感によってさらに高められるべきではないからである。
【先行技術文献】
【特許文献】
【０００８】
【特許文献１】米国特許出願公開第２０１１／０１３８５２３号明細書
【特許文献２】欧州特許第１７４０７４６号明細書
【特許文献３】国際公開第０２／４０７５５号
【発明の概要】
【発明が解決しようとする課題】
【０００９】
従って、本発明の基礎を成す課題は、布製の衣料品、特に作業着において、より高い引裂強さおよびより高い着心地を示す布を提供することである。
【課題を解決するための手段】
【００１０】
前記の課題は、ステープルファイバーブレンドで製造されたステープルファイバー糸を含む布地であって、前記ブレンドがメタアラミドステープルファイバー、パラアラミドステープルファイバーおよびポリ乳酸ステープルファイバーを含む、前記布地によって解決される。
【００１１】
意外なことに、本発明による布地は、メタアラミドステープルファイバーと、パラアラミドステープルファイバーと、帯電防止ステープルファイバーとからなるステープルファイバー混合物から製造されたステープルファイバー糸で製造された比較用布地よりも、摩耗および引裂に対してより高い耐性を示す。従って、本発明による布地を含む衣料品は、損傷するまでより長い期間着用できる。
【００１２】
さらに、本発明による布地の摩耗耐性についてのより高い値は、メタアラミドステープルファイバーと、パラアラミドステープルファイバーと、帯電防止ステープルファイバーとからなるステープルファイバー混合物から製造されたステープルファイバー糸で製造された比較用布地の坪量と比べて、より低い坪量の布地で得ることができる。従って、本発明による布地を含む衣料品は、比較用布地を含む衣料品よりも高い着心地で着用できる。選択的に、布地の坪量が比較用布地の坪量の値まで高められた本発明による布地を含む衣料品は、比較用布地を含む衣料品と同じ着心地ではあるがさらに長期間着用でき、なぜなら本発明の布地を用いた衣料品の摩耗および引裂の耐性がさらにより高められているからである。
【００１３】
ポリ乳酸は、メタアラミドおよびパラアラミドとは対照的に、本質的には耐熱性および耐炎性ではないにも関わらず、本発明による布地は意外にも放射熱、対流熱および接触熱に関する最低限の要求を満たす。
【００１４】
最後に、本発明による布地を含む衣料品が廃棄されなければならない場合、その布地のポリ乳酸成分は完全にリサイクルされることができ、なぜなら、ポリ乳酸は完全に生分解性であり堆肥をもたらすからである。その堆肥は、トウモロコシを育てるための下地として使用され得る。トウモロコシを発酵させて乳酸にすることができ、それを重合してポリ乳酸にすることができ、そのポリ乳酸からステープルファイバーを製造できる。従って、本発明による布地は、再生可能な成分を含有する。
【００１５】
本発明の範囲内で、「ステープルファイバー」との用語は、フィラメント糸の切断または破壊から得られた、限られた長さの繊維を意味する。
【００１６】
本発明の範囲内で、「メタアラミドステープルファイバー」との用語は、メタアラミドフィラメント糸を切断または破壊することから得られたステープルファイバーを意味し、「メタアラミド」との用語は、メタ配向した芳香族ジアミンとメタ配向したジカルボン酸ハロゲン化物との重縮合により得られたポリマーを意味し、ここで前記ポリマーは、アミド結合を有する繰り返し単位を示し、且つ好ましくは前記アミド結合の少なくとも８５％が芳香環のメタ配向位置にある。
【００１７】
本発明の範囲内で、「パラアラミドステープルファイバー」との用語は、パラアラミドフィラメント糸を切断または破壊することから得られたステープルファイバーを意味し、「パラアラミド」との用語は、パラ配向した芳香族ジアミンとパラ配向したジカルボン酸ハロゲン化物との重縮合により得られたポリマーを意味し、その繰り返し単位はアミド結合を有し、且つ好ましくは前記アミド結合の少なくとも６５％、より好ましくは少なくとも９５％、およびさらにより好ましくは少なくとも９９％、および最も好ましくは１００％が、芳香環のパラ配向位置にある。
【００１８】
本発明の範囲内で、「アラミドステープルファイバー」との用語は、アラミドフィラメント糸の切断または破壊から得られた、ステープルファイバーを意味する。アラミドとの用語は、芳香族部分が互いにアミド結合によって接続されているポリマーを意味する。通常、アラミドは芳香族ジアミンと芳香族二ハロゲン化物との重縮合によって合成される。アラミドは、メタアラミド、パラアラミドおよびアラミドコポリマー、例えばコポリマー［コ−ポリ（パラフェニレン／３，４’−オキシジフェニレンテレフタルアミド）］（Ｔｅｃｈｎｏｒａ（登録商標））を含む。
【００１９】
本発明の範囲内で、「ポリ乳酸ステープルファイバー」との用語は、ポリ乳酸フィラメント糸の切断または破壊から得られたステープルファイバーを意味し、「ポリ乳酸」との用語は、ラクチドの繰り返し単位を有するポリマーを意味し、従って「ポリラクチド」とも称される。
【００２０】
本発明の範囲内で、「ステープルファイバーブレンド」との用語は、メタアラミドステープルファイバーと、パラアラミドステープルファイバーと、ポリ乳酸ステープルファイバーとの均質混合物を意味し、ステープルファイバーブレンドの各体積要素内で、同じ質量比のパラアラミドステープルファイバー対メタアラミドステープルファイバー対ポリ乳酸ステープルファイバーが存在する。前記の均質混合物は例えば、メタアラミドステープルファイバー、パラアラミドステープルファイバーおよびポリ乳酸ステープルファイバーを、空気中で混ぜ合わせることによって得ることができる。
【００２１】
本発明の範囲内で、「ステープルファイバー糸」との用語は、メタアラミドステープルファイバーとパラアラミドステープルファイバーとポリ乳酸ステープルファイバーとのステープルファイバーブレンドから、ステープルファイバー糸を製造するための任意の公知の方法によって、例えばリング紡績によって、またはオープンエンド紡績、例えばエアジェット紡績によって製造された糸を意味する。
【００２２】
本発明の範囲内で、「布地」との用語は、ステープルファイバーのブレンドが糸へと紡績され、それが特定の布の構造に配置されているものを意味する。
【００２３】
本発明による布地の好ましい実施態様において、前記ブレンドは、そのブレンドの質量に対して
・  ３０〜９０質量％のメタアラミドステープルファイバー、
・  ５〜６０質量％のパラアラミドステープルファイバー、および
・  ５〜４０質量％のポリ乳酸ステープルファイバー
を含む。
【００２４】
本発明による布地のより好ましい実施態様において、前記ブレンドは、そのブレンドの質量に対して
・  ４０〜８５質量％のメタアラミドステープルファイバー、
・  ５〜５０質量％のパラアラミドステープルファイバー、および
・  ５〜３０質量％のポリ乳酸ステープルファイバー
を含む。
【００２５】
本発明による布地の最も好ましい実施態様において、前記ブレンドは、そのブレンドの質量に対して
・  ５０〜８５質量％のメタアラミドステープルファイバー、
・  １０〜４０質量％のパラアラミドステープルファイバー、および
・  ５〜２５質量％のポリ乳酸ステープルファイバー
を含む。
【００２６】
本発明による布地の実施態様において、前記ブレンドは、そのブレンドの質量に対して最大９５％のアラミドステープルファイバー、好ましくは最大９０％のアラミドステープルファイバー、より好ましくは最大８０％のアラミドステープルファイバー、または最大７０％のアラミドステープルファイバーを含む。
【００２７】
本発明による布地の実施態様において、前記ブレンドは、そのブレンドの質量に対して少なくとも４０％のメタアラミドステープルファイバー、好ましくは少なくとも５０％のメタアラミドステープルファイバーおよびより好ましくは少なくとも６０％のメタアラミドステープルファイバーを含む。
【００２８】
本発明による布地の実施態様において、前記ブレンドは、そのブレンドの質量に対して最大８５％のメタアラミドステープルファイバー、より好ましくは最大７５％のメタアラミドステープルファイバー、または最大６５％のメタアラミドステープルファイバーを含む。
【００２９】
本発明による布地の実施態様において、前記ブレンドは、そのブレンドの質量に対して少なくとも１０％のパラアラミドステープルファイバー、好ましくは少なくとも２０％のパラアラミドステープルファイバーおよびより好ましくは少なくとも３０％のパラアラミドステープルファイバーを含む。
【００３０】
本発明による布地の実施態様において、前記ブレンドは、そのブレンドの質量に対して最大５０％のパラアラミドステープルファイバー、より好ましくは最大４０％のパラアラミドステープルファイバー、または最大３５％のパラアラミドステープルファイバーを含む。
【００３１】
本発明による布地の実施態様において、前記ブレンドは、そのブレンドの質量に対して少なくとも１０％のポリ乳酸ステープルファイバー、好ましくは少なくとも１５％のポリ乳酸ステープルファイバーおよびより好ましくは少なくとも２０％のポリ乳酸ステープルファイバーを含む。
【００３２】
本発明による布地の実施態様において、前記ブレンドは、そのブレンドの質量に対して最大３５％のポリ乳酸ステープルファイバー、より好ましくは最大３０％のポリ乳酸ステープルファイバー、または最大２５％のポリ乳酸ステープルファイバーを含む。
【００３３】
先述のとおり、「ステープルファイバー」との用語は、フィラメント糸の切断または破壊から得られた、限られた長さの繊維を意味する。ステープルファイバーが破壊により得られる場合、そのステープルファイバーは、適用された破壊技術、例えばけん切について特徴的な長さ分布を示す。好ましくは、ステープルファイバーは、フィラメント糸を、使用された切断装置において存在する単一の長さへと切断することによって得られる。これは、単一の長さを有するステープルファイバーをもたらす。
【００３４】
本発明による布地の好ましい実施態様において、メタアラミドステープルファイバーは３０〜１４０ｍｍの単一の長さを有し、パラアラミドステープルファイバーは３０〜１４０ｍｍの単一の長さを有し、且つポリ乳酸ステープルファイバーは３０〜１４０ｍｍの単一の長さを有する。
【００３５】
本発明による布地のより好ましい実施態様において、メタアラミドステープルファイバーは３０〜１３０ｍｍの単一の長さを有し、パラアラミドステープルファイバーは３０〜１３０ｍｍの単一の長さを有し、且つポリ乳酸ステープルファイバーは３０〜１３０ｍｍの単一の長さを有する。
【００３６】
本発明による布地の最も好ましい実施態様において、メタアラミドステープルファイバーは３０〜１２０ｍｍの単一の長さを有し、パラアラミドステープルファイバーは３０〜１２０ｍｍの単一の長さを有し、且つポリ乳酸ステープルファイバーは３０〜１２０ｍｍの単一の長さを有する。
【００３７】
本発明による布地の好ましい実施態様において、メタアラミドステープルファイバーは０．８〜７ｄｔｅｘの線密度を有し、パラアラミドステープルファイバーは０．８〜７ｄｔｅｘの線密度を有し、且つポリ乳酸ステープルファイバーは０．８〜７ｄｔｅｘの線密度を有する。
【００３８】
本発明による布地のより好ましい実施態様において、メタアラミドステープルファイバーは０．８〜６ｄｔｅｘの線密度を有し、パラアラミドステープルファイバーは０．８〜６ｄｔｅｘの線密度を有し、且つポリ乳酸ステープルファイバーは０．８〜６ｄｔｅｘの線密度を有する。
【００３９】
本発明による布地の最も好ましい実施態様において、メタアラミドステープルファイバーは０．８〜５ｄｔｅｘの線密度を有し、パラアラミドステープルファイバーは０．８〜５ｄｔｅｘの線密度を有し、且つポリ乳酸ステープルファイバーは０．８〜５ｄｔｅｘの線密度を有する。
【００４０】
本発明による布地の好ましい実施態様において、前記ブレンドは、そのブレンドの質量に対して５質量％までの、好ましくは０〜４質量％の、最も好ましくは０〜３質量％の帯電防止ステープルファイバーを追加的に含む。好ましくは、帯電防止ステープルファイバーは、帯電防止繊維形成ポリマーとして、ポリエステル、カーボンまたは鋼、またはそれらの混合物を含む。
【００４１】
本発明による布地の好ましい実施態様において、帯電防止ステープルファイバーは、長さ３０〜１４０ｍｍおよび線密度０．８〜７ｄｔｅｘを有する。
【００４２】
本発明による布地のより好ましい実施態様において、帯電防止ステープルファイバーは、長さ３０〜１３０ｍｍおよび線密度０．８〜６ｄｔｅｘを有する。
【００４３】
本発明による布地の最も好ましい実施態様において、帯電防止ステープルファイバーは、長さ３０〜１２０ｍｍおよび線密度０．８〜５ｄｔｅｘを有する。
【００４４】
好ましくは、ステープルファイバーブレンドに含まれるメタアラミドステープルファイバーは、好ましくは１ｃｍあたり２〜１３の捲縮、より好ましくは１ｃｍあたり３〜１０の捲縮の範囲の捲縮数(crimp value)を有する捲縮を示す。
【００４５】
好ましくは、ステープルファイバーブレンドに含まれるパラアラミドステープルファイバーは、好ましくは１ｃｍあたり２〜１３の捲縮、より好ましくは１ｃｍあたり３〜１０の捲縮の範囲の捲縮数を有する捲縮を示す。
【００４６】
好ましくは、ステープルファイバーブレンドに含まれるポリ乳酸ステープルファイバーは、好ましくは１ｃｍあたり３〜１３の捲縮、より好ましくは１ｃｍあたり５〜１０の捲縮の範囲の捲縮数を有する捲縮を示す。
【００４７】
本発明による布地の好ましい実施態様において、ステープルファイバーブレンドに含まれる、アラミドステープルファイバーを含むステープルファイバーは、１ｃｍあたりの捲縮数２〜１３の捲縮、好ましくは１ｃｍあたりの捲縮数３〜１０の捲縮を示し、且つポリ乳酸ステープルファイバーは、１ｃｍあたりの捲縮数３〜１３の捲縮、好ましくは１ｃｍあたりの捲縮数４〜１０の捲縮を示す。
【００４８】
本発明による布地の好ましい実施態様において、メタアラミドステープルファイバーは、好ましくはジメチルアセトアミド中にポリ（メタ−フェニレンイソフタルアミド）を含む溶液から紡績されたポリ（メタ−フェニレンイソフタルアミド）ステープルファイバーであり、パラアミドステープルファイバーは、ポリ（ｐ−フェニレンテレフタルアミド）ステープルファイバーまたはポリ（ｐ−フェニレン−３，４’−オキシジフェニレンテレフタルアミド）ステープルファイバーであり、且つポリ乳酸ステープルファイバーは、ポリ−Ｌ−乳酸ステープルファイバーまたはポリ−Ｄ−乳酸ステープルファイバー、またはポリ−Ｌ−乳酸とポリ−Ｄ−乳酸とのラセミ混合物で製造されたステープルファイバー、またはポリ−Ｌ−乳酸とポリ−Ｄ−乳酸とのステレオコンプレックスで製造されたステープルファイバーである。
【００４９】
同一の化学組成ではあるが異なる繰り返し単位の構成のマクロ分子は、ステレオコンプレックスと称される分子間錯体を形成できる。ポリラクチドのステレオコンプレックスの形成は、ポリ−Ｌ−乳酸（ＰＬＬＡ）とポリ−Ｄ−乳酸（ＰＤＬＡ）とのエナンチオマー鎖の非共有結合相互作用に起因して生じ、且つより高い熱安定性をもたらす。好ましくは、ＰＬＬＡおよびＰＤＬＡは選択的にステレオコンプレックスに配置されて、結晶構造を形成する。
【００５０】
本発明による布地の好ましい実施態様において、糸は、リング紡績またはエアジェット紡績によって前記ブレンドから製造される。
【００５１】
本発明による布地は原則として、特定の布構造に配置され且つ衣料品を形成するために適した、繊維の任意のネットワークであってよい。
【００５２】
好ましくは本発明による布地は、織物または編物である布地である。
【００５３】
さらには、本発明による布地が、綾織または平織の組織を有することが好ましい。
【００５４】
本発明による布地が綾織または平織の組織を有し、少なくとも１つの経糸系および少なくとも１つの緯糸系を含み、前記少なくとも１つの経糸系および少なくとも１つの緯糸系は、ステープルファイバーの同じブレンドを有する糸またはステープルファイバーの異なるブレンドを有する糸を含むことも好ましい。
【００５５】
好ましくは、本発明による布地は、５０〜４００ｇ／ｍ2、より好ましくは８０〜３８０ｇ／ｍ2、および最も好ましくは１００〜３５０ｇ／ｍ2の坪量を有する。
【００５６】
本発明による布地の有利な特性はそれ自体、前記布地を使用して製造される衣料品に変換される。そのような衣料品は、本発明による少なくとも１つの布地を含む。改善された摩耗耐性およびピリング耐性のおかげで、そのような衣料品は作業着に特に適している。従って、作業着を製造するための前記布地の使用も、本発明の一部である。
【００５７】
本発明を以下の限定されない実施例においてより詳細に説明する。
【実施例】
【００５８】
試料の準備：
例１（本発明による）
ａ）  ステープルファイバーブレンドの製造（例１）
以下：
・  型式Ｔｗａｒｏｎ  １０７０のポリ（ｐ−フェニレンテレフタルアミド）ステープルファイバー２５質量％、長さ４０ｍｍ、線密度１．７ｄｔｅｘ、および１ｃｍあたりの捲縮数４〜８の捲縮を有する、
・  型式ＴｅｉｊｉｎＣｏｎｅｘ  Ｔ  ＢＬ１のポリ（ｍ−フェニレンイソフタルアミド）ステープルファイバー６５質量％、ジメチルアセトアミド中のポリ（メタ−フェニレンイソフタルアミド）を含む溶液から紡績され、長さ５０ｍｍおよび線密度１．７ｄｔｅｘ、および１ｃｍあたりの捲縮数３〜７の捲縮を有する、および
・  ＲＭＢ  ｆｉｂｅｒｓ  ＡＧ（ＣＨ）から入手されたポリ乳酸ステープルファイバー「ｉｎｇｅｏ」１０質量％、長さ３８ｍｍ、線密度１．５ｄｔｅｘ、テナシティ３８ｃＮ／ｔｅｘ、破断点伸び４０％、１ｃｍあたりの捲縮数７の捲縮、および沸騰水収縮率５．４％を有する、
からなるステープルファイバーの均質なブレンドを、上記のステープルファイバーを上記の質量パーセンテージで均質に混合することによって製造した。
【００５９】
ｂ）  ステープルファイバー糸の製造（例１）
段階ａ）において得られたステープルファイバーブレンドから、２つのＮｍ  ４０／１ステープルファイバー糸を製造した。前記２つのＮｍ  ４０／１ステープルファイバー糸を撚り合わせて、Ｎｍ  ４０／２ステープルファイバー撚糸が得られた。
【００６０】
ｃ）  織布の製造（例１）
段階ｂ）において得られたＮｍ  ４０／２ステープルファイバー撚糸から、ＤＩＮ  ＥＮ  ＩＳＯ  ７２１１−１に準拠する構造２／１  Ｚを有する織布、つまりＺ方向における２つの上昇部と１つの降下部とを示す綾織物を製造し、ここで、経糸と緯糸との両方が段階ｂ）において得られたステープルファイバー糸からなる。その布地は、糸密度１９１糸／１０ｃｍを有する経糸と、糸密度１８２糸／１０ｃｍを有する緯糸とからなる。糸密度は、ＤＩＮ  ＥＮ  ＩＳＯ  １０４９−２に準拠して測定された。
【００６１】
前記織布の坪量は２０２ｇ／ｍ2であり、ＤＩＮ  ＥＮ  ＩＳＯ  １２１２７に準拠して測定された。
【００６２】
比較例１（ＣＥ１）
ａ）  比較用ステープルファイバーブレンドの準備（ＣＥ１）
以下：
・  ポリ（ｐ−フェニレンテレフタルアミド）  ＤｕＰｏｎｔ（商標）  Ｋｅｖｌａｒ（登録商標）ステープルファイバー５質量％、単一の長さ５０ｍｍ、線密度１．７ｄｔｅｘを有する、
・  ポリ（ｍ−フェニレンイソフタルアミド）  ＤｕＰｏｎｔ（商標）  Ｎｏｍｅｘ（登録商標）ステープルファイバー９３質量％、長さ５０ｍｍ、線密度１．７ｄｔｅｘ、および１ｃｍあたりの捲縮数  の捲縮を有する、および
・帯電防止ステープルファイバー２質量％、単一の長さ５０ｍｍ、線密度１．７ｄｔｅｘを有する、
からなる、ＤｕＰｏｎｔ（米国）から入手される商品名Ｎｏｍｅｘ（登録商標）ＩＩＩＡの比較用ステープルファイバーブレンドを準備した。
【００６３】
ｂ）  比較用ステープルファイバー糸の製造（ＣＥ１）
段階ａ）において準備されたＮｏｍｅｘ（登録商標）ＩＩＩＡステープルファイバー混合物から、１つのＮｍ  ６０／１ステープルファイバー糸および１つのＮｍ  ６０／１ステープルファイバー糸を製造した。前記２つのステープルファイバー糸を撚り合わせて、比較用Ｎｍ  ６０／２ステープルファイバー撚糸が得られた。
【００６４】
ｃ）  比較用織布の製造（ＣＥ１）
ＤＩＮ  ＥＮ  ＩＳＯ  ７２１１−１に準拠する構造２／１  Ｚを有する比較用布地、つまりＺ方向における２つの上昇部と１つの降下部とを示す綾織物を製造し、ここで、経糸と緯糸との両方が段階ｂ）において得られた比較用ステープルファイバー撚糸からなる。前記布地は、糸密度３８６糸／１０ｃｍを有する経糸と、糸密度２４４糸／１０ｃｍを有する緯糸とからなる。糸密度は、ＤＩＮ  ＥＮ  ＩＳＯ  １０４９−２に準拠して測定された。その比較用布地の坪量は２２５ｇ／ｍ2であり、ＤＩＮ  ＥＮ  ＩＳＯ  １２１２７に準拠して測定された。
【００６５】
比較例２（ＣＥ２）
ａ）  比較用ステープルファイバーブレンドの準備（ＣＥ２）
以下：
・  型式Ｔｗａｒｏｎ  １０７２のポリ（ｐ−フェニレンテレフタルアミド）ステープルファイバー６０質量％、長さ５０ｍｍ、線密度１．７ｄｔｅｘ、および１ｃｍあたりの捲縮数４〜９の捲縮を有する、および
・  型式ＴｅｉｊｉｎＣｏｎｅｘ  ＹＥ５のポリ（ｍ−フェニレンイソフタルアミド）ステープルファイバー４０質量％、ジメチルアセトアミド中のポリ（メタ−フェニレンイソフタルアミド）を含む溶液から紡績され、長さ５０ｍｍおよび線密度１．７ｄｔｅｘ、および１ｃｍあたりの捲縮数３〜７の捲縮を有する、
からなる比較用ステープルファイバーブレンドを、上記のステープルファイバーを上記の質量パーセンテージで均質に混合することによって製造した。
【００６６】
ＣＥ２のステープルファイバー糸の製造工程ｂ）およびＣＥ２の織布の製造工程ｃ）を、比較例１（ＣＥ１）と同様に実施する。
【００６７】
前記織布の１０ｃｍあたりの糸数は１８８の経糸および１９９の緯糸であり、ＤＩＮ  ＥＮ  ＩＳＯ  １０４９−２に準拠して測定された。
【００６８】
前記織布の坪量は２０４ｇ／ｍ2であり、ＤＩＮ  ＥＮ  ＩＳＯ  １２１２７に準拠して測定された。
【００６９】
比較例３（ＣＥ３）
ａ）  比較用ステープルファイバーブレンドの準備（ＣＥ３）
以下：
・  型式Ｔｗａｒｏｎ  １０７２のポリ（ｐ−フェニレンテレフタルアミド）ステープルファイバー４０質量％、長さ５０ｍｍ、線密度１．７ｄｔｅｘ、および１ｃｍあたりの捲縮数４〜９の捲縮を有する、および
・  型式ＴｅｉｊｉｎＣｏｎｅｘ  ＹＥ５のポリ（ｍ−フェニレンイソフタルアミド）ステープルファイバー６０質量％、ジメチルアセトアミド中のポリ（メタ−フェニレンイソフタルアミド）を含む溶液から紡績され、長さ５０ｍｍおよび線密度１．７ｄｔｅｘ、および１ｃｍあたりの捲縮数３〜７の捲縮を有する、
からなる比較用ステープルファイバーブレンドを、上記のステープルファイバーを上記の質量パーセンテージで均質に混合することによって製造した。
【００７０】
ＣＥ３のステープルファイバー糸の製造工程ｂ）およびＣＥ３の織布の製造工程ｃ）を、比較例１（ＣＥ１）と同様に実施する。
【００７１】
前記織布の１０ｃｍあたりの糸数は１８８の経糸および１７９の緯糸であり、ＤＩＮ  ＥＮ  ＩＳＯ  １０４９−２に準拠して測定された。
【００７２】
前記織布の坪量は２０４ｇ／ｍ2であり、ＤＩＮ  ＥＮ  ＩＳＯ  １２１２７に準拠して測定された。
【００７３】
明確化のために、例１および比較例（ＣＥ１〜ＣＥ３）のステープルファイバーブレンドの組成を表１に示す。
【００７４】
【表１】
2020510762.tif 000002
【００７５】
方法
前記織布の特性および比較用織布の特性を以下のとおりに測定した：
・  本発明による織布および比較用織布の両方の引張強さ［Ｎ］および破断点伸び［％］を、ＤＩＮ  ＥＮ  ＩＳＯ  １３９３４−１に準拠して測定した、
・  本発明によるステープルファイバー糸の引張強さ［Ｎ］をＤＩＮ  ＥＮ  ＩＳＯ  １３９３４−１に準拠して測定した、
・  本発明による織布および比較用織布の両方の引裂強さ［Ｎ］をＤＩＮ  ＥＮ  ＩＳＯ  １３９３７−２に準拠して測定した、
・  本発明による織布および比較用織布の両方のピリング耐性を、ＤＩＮ  ＥＮ  ＩＳＯ  １２９４５−２に準拠して、特定のサイクル数の後に測定し、ここで、評価１は最低のピリング耐性および評価５は最高のピリング耐性を表す、
・  本発明による織布および比較用布地の両方の摩耗耐性を、ＤＩＮ  ＥＮ  ＩＳＯ  １２９４７−２に準拠して、試料中で２つの糸の完全な破壊が検出されるまでの特定のサイクル数の後に測定し、ここで、各々３つの試料が測定され、その３つの試料の摩耗耐性の算術平均値が計算された、
・  本発明による織布の対流熱をＩＳＯ  ９１５１に準拠して測定し、伝熱係数ｔHTI［秒］、つまり、布地の上の特定の距離に取り付けられた熱量計が２４℃の温度上昇を測定するまでの時間［秒］が得られ、ここで、布地は８０ｋＷ／ｍ2で燃焼するブンゼンバーナー上の特定の距離に配置されている、
・  本発明による織布の放射熱を、ＩＳＯ  ６９４２に準拠して測定し、ｔ24℃,20kW/m2［秒］およびｔ24℃,40kW/m2［秒］、つまり、布地の片側上で２４℃の温度上昇が測定されるまでの時間［秒］が得られ、ここで、布地を、２０ｋＷ／ｍ2または８０ｋＷ／ｍ2で放射する放射熱源から較正された距離に配置して、作業の際の放射熱の、第二度熱傷が予期される破過時間を模倣する、
・  本発明による織布の接触熱を、ＩＳＯ  １２１２７に準拠して測定し、ｔ閾値［秒］、つまり、布地の下の特定の距離に取り付けられた熱量計が１０℃の温度上昇を測定するまでの時間［秒］が得られ、ここで、布地は温度２５０℃を有するドラムと接触されている、
・  織布の１８０℃での熱収縮［％］、および
・  織布の２５０℃での熱収縮［％］。
【００７６】
引張強さ［Ｎ］、破断点伸び［％］、および引裂強さ［Ｎ］について、標準偏差がもたらされ、ここで、各々５つの試料を経糸方向および緯糸方向に測定した。
【００７７】
実験結果
実験１
実験１において、２つの織布（本発明による例１および比較例１）を試験して、それらの特性を比較する。結果を表２に示す。
【００７８】
【表２】
2020510762.tif 000003
【００７９】
表２から、以下を結論付けることができる：
本発明による織布の摩耗耐性（１２００００サイクル）は、比較用織布の摩耗耐性（７００００〜８００００サイクル）よりも３３％〜４２％高い。
【００８０】
本発明による織布の経糸引裂耐性、つまり経糸引裂強さ（７２．２Ｎ）は、比較用織布の経糸引裂強さ（５４．４Ｎ）より３３％高く、且つ本発明による織布の緯糸引裂強さ（７５．９Ｎ）は、比較用織布の緯糸引裂強さ（５４．７Ｎ）より３９％高い。
【００８１】
本発明による織布の、引裂および摩耗に対するより高い耐性は、布の坪量２０２ｇ／ｍ2で、つまり比較用織布の布の坪量（２２５ｇ／ｍ2）よりも１０％低い布の坪量で得られる。
【００８２】
本発明による織布は、本質的に耐熱性および耐炎性ではないポリ乳酸を１０質量％含有するにもかかわらず、本発明による織布は、
・  ｔHTIとして表される対流熱５．１秒（Ｂ１と評価される）、
・  ｔ24℃,20kW/m2として表される放射熱１１．２秒（Ｃ１と評価される）、および
・  ｔ閾値として表される接触熱７．２秒（Ｆ１と評価される）
を示す。前記の評価はＤＩＮ  ＥＮ  ＩＳＯ  １１６１２に定義されており、且つその織布が熱および火炎保護着についての最低限の要求を満たすことを意味する。
【００８３】
実験２
実験２において、３つの織布（本発明による例１および比較例２および３）を試験して、それらの特性を比較する。ＣＥ３は例１と似た比較例である。それは、同様の量のパラアラミドステープルファイバーおよびメタアラミドステープルファイバーを含有するが、ポリ乳酸ステープルファイバーは含有しない。結果を表３に示す。
【００８４】
【表３】
2020510762.tif 000004
【００８５】
表３から、以下を結論付けることができる：
本発明による例１の摩耗耐性は１２００００サイクルで、比較用織布の値（ＣＥ２：  ６００００；  ＣＥ３：  ８００００サイクル）より５０％〜１００％高い値を示す。
【００８６】
本発明による例１のピリング耐性は、ＣＥ２およびＣＥ３のピリング耐性よりも少なくとも１レベル高く、より大きなサイクル数では、例１と、ＣＥ２およびＣＥ３との間の違いがより明らかになる。５０００および７０００サイクルの場合、その差は２レベルである。
【００８７】
例１とＣＥ３との比較は、ポリ乳酸ステープルファイバーを有する例１が、より良好なピリング耐性および摩耗耐性を有することを示す。
【国際調査報告】
2020510762.tif 000005
2020510762.tif 000006
2020510762.tif 000007